【手続補正書】
【提出日】令和1年8月20日(2019.8.20)
【手続補正１】
【補正対象書類名】特許請求の範囲
【補正対象項目名】全文
【補正方法】変更
【補正の内容】
【特許請求の範囲】
【請求項１】
偏光子の片面にのみ保護フィルムを有する片保護偏光フィルムおよび前記片保護偏光フィルムの偏光子側に直接またはコーティング層を介して粘着剤層を有する粘着剤層付片保護偏光フィルムであって、
前記粘着剤層は、−４０℃における貯蔵弾性率が７．０×１０７Ｐａ以上であり、
前記粘着剤層は、ベースポリマーとして（メタ）アクリル系ポリマーを含有し、
前記（メタ）アクリル系ポリマーは、モノマー単位として、
ホモポリマーのガラス転移温度が０℃未満であるアルキル（メタ）アクリレート（Ａ）を５０重量％以上、
ホモポリマーのガラス転移温度が０℃以上であるアルキル（メタ）アクリレート（ｂ１）及びホモポリマーのガラス転移温度が０℃以上であり、かつ複素環を有する（メタ）アクリロイル基含有モノマー（ｂ２）からなる群より選択される少なくとも１種の高Ｔｇモノマー（Ｂ）を０．１〜２０重量％、
前記（メタ）アクリロイル基含有モノマー（ｂ２）以外の極性モノマーである、窒素含有モノマー、カルボキシル基含有モノマー、及び水酸基含有モノマーを含有することを特徴とする粘着剤層付片保護偏光フィルム。
【請求項２】
前記粘着剤層は、損失弾性率のピークが−４５℃以上であることを特徴とする請求項１に記載の粘着剤層付片保護偏光フィルム。
【請求項３】
前記粘着剤層は、８５℃における貯蔵弾性率が５．５×１０４Ｐａ以上１．４×１０５Ｐａ以下であることを特徴とする請求項１又は２に記載の粘着剤層付片保護偏光フィルム。
【請求項４】
前記窒素含有モノマーは、ラクタム環を有するビニル系モノマーであることを特徴とする請求項１〜３のいずれかに記載の粘着剤層付片保護偏光フィルム。
【請求項５】
前記ラクタム環を有するビニル系モノマーは、ビニルピロリドン系モノマーであることを特徴とする請求項４に記載の粘着剤層付片保護偏光フィルム。
【請求項６】
前記ビニルピロリドン系モノマーは、Ｎ−ビニルピロリドンであることを特徴とする請求項５に記載の粘着剤層付片保護偏光フィルム。
【請求項７】
前記（メタ）アクリル系ポリマーは、モノマー単位として、前記窒素含有モノマーを０．１〜５重量％含有することを特徴とする請求項１〜６のいずれかに記載の粘着剤層付片保護偏光フィルム。
【請求項８】
前記（メタ）アクリル系ポリマーは、モノマー単位として、前記カルボキシル基含有モノマーを０．０１〜３重量％含有することを特徴とする請求項１〜７のいずれかに記載の粘着剤層付片保護偏光フィルム。
【請求項９】
前記（メタ）アクリル系ポリマーは、モノマー単位として、前記水酸基含有モノマーを０．０１〜１重量％含有することを特徴とする請求項１〜８のいずれかに記載の粘着剤層付片保護偏光フィルム。
【請求項１０】
前記偏光子は、厚みが１２μｍ以下であることを特徴とする請求項１〜９のいずれかに記載の粘着剤層付片保護偏光フィルム。
【請求項１１】
前記偏光子は、ポリビニルアルコール系樹脂を含有し、かつ、単体透過率Ｔ及び偏光度Ｐによって表される光学特性が、下記式
Ｐ＞−（１００．９２９Ｔ−４２．４−１）×１００（ただし、Ｔ＜４２．３）、又は、
Ｐ≧９９．９（ただし、Ｔ≧４２．３）の条件を満足するように構成されたものであることを特徴とする請求項１〜１０のいずれかに記載の粘着剤層付片保護偏光フィルム。
【請求項１２】
前記偏光子は、偏光子全量に対してホウ酸を２５重量％以下で含有することを特徴とする請求項１〜１１のいずれかに記載の粘着剤層付片保護偏光フィルム。
【請求項１３】
前記粘着剤層にセパレータが設けられていることを特徴とする請求項１〜１２のいずれかに記載の粘着剤層付片保護偏光フィルム。
【請求項１４】
巻回体であることを特徴とする請求項１３に記載の粘着剤層付片保護偏光フィルム。
【請求項１５】
請求項１〜１２のいずれかに記載の粘着剤層付片保護偏光フィルムを有する画像表示装置。
【請求項１６】
請求項１４に記載の前記粘着剤層付片保護偏光フィルムの巻回体から繰り出され、前記セパレータにより搬送された前記粘着剤層付片保護偏光フィルムを、前記粘着剤層を介して画像表示パネルの表面に連続的に貼り合せる工程を含む画像表示装置の連続製造方法。
【請求項１７】
偏光子の片面にのみ保護フィルムを有する片保護偏光フィルムの前記偏光子側に設けられる粘着剤層の形成材料である粘着剤であって、
前記粘着剤は、モノマー単位として、ホモポリマーのガラス転移温度が０℃未満であるアルキル（メタ）アクリレート（Ａ）を５０重量％以上、
ホモポリマーのガラス転移温度が０℃以上であるアルキル（メタ）アクリレート（ｂ１）及びホモポリマーのガラス転移温度が０℃以上であり、かつ複素環を有する（メタ）アクリロイル基含有モノマー（ｂ２）からなる群より選択される少なくとも１種の高Ｔｇモノマー（Ｂ）を０．１〜２０重量％、
前記（メタ）アクリロイル基含有モノマー（ｂ２）以外の極性モノマーである、窒素含有モノマー、カルボキシル基含有モノマー、及び水酸基含有モノマーを含有する（メタ）アクリル系ポリマーを少なくとも含有することを特徴とする粘着剤。
【請求項１８】
前記窒素含有モノマーは、ラクタム環を有するビニル系モノマーであることを特徴とする請求項１７に記載の粘着剤。
【請求項１９】
前記ラクタム環を有するビニル系モノマーは、ビニルピロリドン系モノマーであることを特徴とする請求項１８に記載の粘着剤。
【請求項２０】
前記ビニルピロリドン系モノマーは、Ｎ−ビニルピロリドンであることを特徴とする請求項１９に記載の粘着剤。
【請求項２１】
前記（メタ）アクリル系ポリマーは、モノマー単位として、前記窒素含有モノマーを０．１〜５重量％含有することを特徴とする請求項１７〜２０のいずれかに記載の粘着剤。
【請求項２２】
前記（メタ）アクリル系ポリマーは、モノマー単位として、前記カルボキシル基含有モノマーを０．０１〜３重量％含有することを特徴とする請求項１７〜２１のいずれかに記載の粘着剤。
【請求項２３】
前記（メタ）アクリル系ポリマーは、モノマー単位として、前記水酸基含有モノマーを０．０１〜１重量％含有することを特徴とする請求項１７〜２２のいずれかに記載の粘着剤。
【手続補正２】
【補正対象書類名】明細書
【補正対象項目名】０１３９
【補正方法】変更
【補正の内容】
【０１３９】
実施例１〜１７、比較例１〜４
＜粘着剤層付片保護偏光フィルムの作製＞
作製した片保護偏光フィルムＡ又はＢの偏光子側に、作製した粘着剤層Ａ〜Ｓをそれぞれ貼り合わせて、粘着剤層付片保護偏光フィルムを作製した。
【手続補正３】
【補正対象書類名】明細書
【補正対象項目名】０１４７
【補正方法】変更
【補正の内容】
【０１４７】
【表２】
2018169611.tif 000001
【手続補正４】
【補正対象書類名】明細書
【補正対象項目名】０１４８
【補正方法】変更
【補正の内容】
【０１４８】
表２から、実施例１〜１７の粘着剤層付片保護偏光フィルムは、高速で荷重負荷を加えた場合でも低速で荷重負荷を加えた場合でもクラックが発生しにくく、また、高温及び高湿時における耐久性（耐剥がれ性）が優れることがわかる。一方、比較例１〜３の粘着剤層付片保護偏光フィルムは、高速で荷重負荷を加えた場合でも低速で荷重負荷を加えた場合でもクラックが多く発生していることがわかる。また、実施例１４の粘着剤層付片保護偏光フィルムと、比較例４の粘着剤層付片保護偏光フィルムとを比較すると、モノマー単位として窒素含有モノマーを含有するアクリル系ポリマーを用いて粘着剤層を形成した実施例１４の粘着剤層付片保護偏光フィルムの方が、クラックがより発生しにくく、かつ高温及び高湿時における耐久性（耐剥がれ性）がより優れることがわかる。また、実施例１４と実施例１７から、本発明の粘着剤層付片保護偏光フィルムは、偏光子の厚みが薄い場合でも厚い場合でも、クラックが発生しにくいことがわかる。